(57)【要約】【課題】耐熱性と耐候性とに優れ、長期間の使用に耐える電磁波シールド性化粧シートを提供すること。【解決手段】電磁波シールド層１とフッ素系樹脂層２とを積層し、かつ、このフッ素系樹脂層を表面に配置する。電磁波シールド層を有するため、電磁波を遮断する。しかも、フッ素系樹脂層は耐熱性及び耐候性に優れた樹脂層であり、このフッ素系樹脂層を化粧シートの表面に配置しているため、耐熱性と耐候性に優れ、長期間の使用によっても劣化しない。【選択図】図１
2017213743.tif 000002
【特許請求の範囲】
【請求項１】
電磁波シールド層とフッ素系樹脂層とを有し、このフッ素系樹脂層が表面に配置されていることを特徴とする電磁波シールド性化粧シート。
【請求項２】
前記フッ素系樹脂層がフッ素系樹脂製フィルムで構成されていることを特徴とする請求項１に記載の電磁波シールド性化粧シート。
【請求項３】
前記フッ素系樹脂製フィルムに装飾用凹凸が施されていることを特徴とする請求項２に記載の電磁波シールド性化粧シート。
【請求項４】
前記フッ素系樹脂製フィルムに装飾用印刷画像が施されていることを特徴とする請求項２又は請求項３に記載の電磁波シールド性化粧シート。
【請求項５】
電磁波シールド層とフッ素系樹脂層に加えて、基材フィルムを有しており、フッ素系樹脂層がこの基材フィルムに塗布されたフッ素系樹脂の塗布被膜であることを特徴とする請求項１に記載の電磁波シールド性化粧シート。
【請求項６】
前記基材フィルムに装飾用凹凸が施されていることを特徴とする請求項５に記載の電磁波シールド性化粧シート。
【請求項７】
前記基材フィルムに装飾用印刷画像が施されていることを特徴とする請求項５又は請求項６に記載の電磁波シールド性化粧シート。
【請求項８】
電磁波シールド層とフッ素系樹脂層に加えて、裏面側に接着剤層を有することを特徴とする請求項１〜７のいずれかに記載の電磁波シールド性化粧シート。
【請求項９】
前記フッ素系樹脂層が着色剤を含有することを特徴とする請求項１〜８のいずれかに記載の電磁波シールド性化粧シート。
【請求項１０】
前記フッ素系樹脂層が抗菌剤又は防黴剤を含有することを特徴とする請求項１〜９のいずれかに記載の電磁波シールド性化粧シート。
【請求項１１】
前記電磁波シールド層が金属箔、金属製メッシュ、金属蒸着フィルム、導電性織物、導電性不織布、導電性塗布被膜から選択されたものであることを特徴とする請求項１〜１０のいずれかに記載の電磁波シールド性化粧シート。
【発明の詳細な説明】
【技術分野】
【０００１】
本発明は電磁波シールド性化粧シートに関するものである。この電磁波シールド性化粧シートは、例えば、航空機や医療施設等の壁面に適用して、外部からの電磁波の侵入を防止することができる。また、電子機器のハウジングや、これら電子機器を扱う公共施設に適用して、電子機器から発生した電磁波が外部に放射されることを防止することができる。
【背景技術】
【０００２】
電磁波シールド用のシートは周知である。この電磁波シールド性シートは、一般に、金属箔等の導電性シートを使用して電磁波を反射することにより、その透過を防止している。
【０００３】
電磁波シールド性を有する化粧シートも周知である。特許文献１にはその一例が記載されている。この特許文献１に記載の電磁波シールド性化粧シートは、医療施設や公共施設の壁面に適用して、電磁波を遮蔽すると共に、抗菌性能を有するものである。このため、この電磁波シールド性化粧シートは、電磁波シールド層と、抗菌剤を配合した樹脂フィルムを積層して構成されている。
【先行技術文献】
【特許文献】
【０００４】
【特許文献１】特許第４１１１５６５号公報
【発明の概要】
【発明が解決しようとする課題】
【０００５】
しかしながら、特許文献１に記載の電磁波シールド性化粧シートは、抗菌剤を配合する樹脂フィルムとして、ポリ塩化ビニル樹脂等のフィルムを使用している。これらポリ塩化ビニル樹脂等のフィルムは耐熱性や耐候性に劣るため、長期間の使用に耐えず、比較的短期間のうちに張り替える必要がある。周知のように、化粧シートは接着剤によって強固に壁面等に接着されているから、これを張り替えることは煩雑な工程を必要とする。
【０００６】
本発明はこのような事情に基づいてなされたもので、耐熱性と耐候性とに優れ、長期間の使用に耐える電磁波シールド性化粧シートを提供することを目的とする。
【課題を解決するための手段】
【０００７】
すなわち、請求項１に記載の発明は、電磁波シールド層とフッ素系樹脂層とを有し、このフッ素系樹脂層が表面に配置されていることを特徴とする電磁波シールド性化粧シートである。
【０００８】
次に、請求項２に記載の発明は、前記フッ素系樹脂層がフッ素系樹脂製フィルムで構成されていることを特徴とする請求項１に記載の電磁波シールド性化粧シートである。
【０００９】
また、請求項３に記載の発明は、前記フッ素系樹脂製フィルムに装飾用凹凸が施されていることを特徴とする請求項２に記載の電磁波シールド性化粧シートである。
【００１０】
また、請求項４に記載の発明は、前記フッ素系樹脂製フィルムに装飾用印刷画像が施されていることを特徴とする請求項２又は請求項３に記載の電磁波シールド性化粧シートである。
【００１１】
また、請求項５に記載の発明は、電磁波シールド層とフッ素系樹脂層に加えて、基材フィルムを有しており、フッ素系樹脂層がこの基材フィルムに塗布されたフッ素系樹脂の塗布被膜であることを特徴とする請求項１に記載の電磁波シールド性化粧シートである。
【００１２】
また、請求項６に記載の発明は、前記基材フィルムに装飾用凹凸が施されていることを特徴とする請求項５に記載の電磁波シールド性化粧シートである。
【００１３】
また、請求項７に記載の発明は、前記基材フィルムに装飾用印刷画像が施されていることを特徴とする請求項５又は請求項６に記載の電磁波シールド性化粧シートである。
【００１４】
また、請求項８に記載の発明は、電磁波シールド層とフッ素系樹脂層に加えて、裏面側に接着剤層を有することを特徴とする請求項１〜７のいずれかに記載の電磁波シールド性化粧シートである。
【００１５】
また、請求項９に記載の発明は、前記フッ素系樹脂層が着色剤を含有することを特徴とする請求項１〜８のいずれかに記載の電磁波シールド性化粧シートである。
【００１６】
また、請求項１０に記載の発明は、前記フッ素系樹脂層が抗菌剤又は防黴剤を含有することを特徴とする請求項１〜９のいずれかに記載の電磁波シールド性化粧シートである。
【００１７】
また、請求項１１に記載の発明は、前記電磁波シールド層が金属箔、金属製メッシュ、金属蒸着フィルム、導電性織物、導電性不織布、導電性インキ層から選択されたものであることを特徴とする請求項１〜１０のいずれかに記載の電磁波シールド性化粧シートである。
【発明の効果】
【００１８】
本発明の電磁波シールド性化粧シートは、電磁波シールド層を有すると共にフッ素系樹脂層を有している。このフッ素系樹脂層は耐熱性及び耐候性に優れた樹脂層である。そして、このフッ素系樹脂層が化粧シートの表面に配置されているため、その耐熱性と耐候性に優れ、長期間の使用によっても劣化しないのである。
【図面の簡単な説明】
【００１９】
【図１】本発明の化粧シートの第１の具体例に係る断面図である。
【図２】本発明の化粧シートの第２の具体例に係る断面図である。
【図３】本発明の化粧シートの第３の具体例に係る断面図である。
【図４】本発明の化粧シートの第４の具体例に係る断面図である。
【発明を実施するための形態】
【００２０】
以下、図面を参照して本発明の具体例を説明する。本発明の電磁波シールド性化粧シートは電磁波シールド層とフッ素系樹脂層とを必須の構成要素とするものである。フッ素系樹脂層は予め製膜したフッ素系樹脂製フィルムで構成されていてもよいし、フッ素系樹脂の塗布被膜で構成されていてもよい。図１は、フッ素系樹脂層としてフッ素系樹脂製フィルム２を使用した電磁波シールド性化粧シート１０の例である。
【００２１】
すなわち、この例は、電磁波シールド層１の片面に接着剤層ａを介してフッ素系樹脂製フィルム２が積層された電磁波シールド性化粧シートである。
【００２２】
電磁波シールド層１は導電性を有する材質から成るもので、その導電性に基づいて電磁波を反射する。この電磁波シールド層１の厚みは２５〜３００μｍであることが望ましい
。２５μｍ未満の場合には電磁波シールド性能が十分ではない。また、３００μｍを越えると、化粧シート１０の取り扱いが困難である。望ましくは５０〜２５０μｍである。
【００２３】
電磁波シールド層１は化粧シート１０の全面に渡って設けられていることが望ましいが、メッシュ状等のパターン状であってもよい。電磁波シールド層１がメッシュ状の場合でも、その開口部は、遮断する電磁波の波長より小さいものであることが望ましい。
【００２４】
電磁波シールド層１の例を挙げると、例えば、軟質アルミニウム等のアルミニウム箔、あるいは銅箔、鉄箔等の金属箔を例示することができる。もちろん、これら金属製のメッシュでもよい。また、これら金属をプラスチックフィルムに真空蒸着した金属蒸着フィルムを使用することもできる。
【００２５】
また、金属繊維等の導電性繊維を織り込んだ導電性織物や導電性不織布を電磁波シールド層１として使用することもできる。このような導電性織物は、神東塗料社から、シントロンＥ−９２１２の商品名で市販されている。このシントロンＥ−９２１２は、クロムメッキしたポリエステル繊維を織り込んだ厚さ２５０μｍの導電性織物である。
【００２６】
また、金属粉末やカーボンブラック粉末等の導電性粉末を配合したコーティング剤を塗布した塗布被膜を電磁波シールド層１として使用することもできる。このような導電性コーティング剤は、神東塗料社から、シントロンＥ−３３１５の商品名で市販されている。このＥ−３３１５は、熱可塑性アクリル樹脂をバインダーとして、銅粉末を配合した導電性コーティング剤である。
【００２７】
次に、フッ素系樹脂製フィルム２は、フッ素系重合体を主成分とすることが重要である。このフッ素系樹脂製フィルム２には、樹脂成分として、ハロゲン元素を含まない重合体を配合することができる。この他、フッ素系樹脂製フィルム２は紫外線吸収剤や着色剤等を含有していてもよい。また、このフッ素系樹脂製フィルム２は抗菌剤又は防黴剤を含有していてもよい。
【００２８】
フッ素系重合体は、フッ素系モノマーの単独重合体あるいは共重合体を使用できる。単独重合体としては、ポリフッ化ビニリデン（ＰＶＤＦ）、ポリフッ化ビニル（ＰＶＦ）、ポリテトラフルオロエチレン（ＰＴＦＥ）、ポリクロロトリフルオロエチレン（ＰＣＴＦＥ）等を例示できる。共重合体としては、エチレン−テトラフルオロエチレン共重合体（ＥＴＦＥ）等である。また、フッ化ビニリデンモノマー（ＶＤＦ）、ヘキサフルオロプロピレンモノマー（ＨＦＰ）、テトラフルオロエチレンモノマー（ＴＦＥ）、パーフルオロ（アルキルビニルエーテル）モノマー（ＰＡＶＥ）から選択された２種類又はそれ以上のモノマーの共重合体を使用することができる。望ましくは、フッ化ビニリデンモノマー（ＶＤＦ）の単独重合体、あるいはＶＤＦを一方のモノマーとし、これにその他のフッ素系モノマーを共重合させた共重合体である。
【００２９】
次に、ハロゲン元素を含まない重合体としては、その代表例として、アクリル系重合体を例示できる。このアクリル系重合体としては、アクリル酸メチル又はメタアクリル酸メチルの単独重合体を使用することができる。また、アクリル酸メチル又はメタアクリル酸メチルと、他のエチレン性不飽和モノマ一との共重合体をアクリル系重合体として使用することも可能である。他のエチレン性不飽和モノマ一としては、例えば、アクリル系モノマ一が例示できる。例えば、アクリル酸、メタアクリル酸、アクリル酸と炭素数１〜８の脂肪族アルコールとのエステル、メタアクリル酸と炭素数１〜８の脂肪族アルコールとのエステル等である。また、スチレン、αーメチルスチレン、アクリロニトリル等を前記エチレン性不飽和モノマ一として、アクリル酸メチル又はメタアクリル酸メチルと共重合させた共重合体を使用することも可能である。
【００３０】
また、フッ素系樹脂製フィルム２が紫外線吸収剤を含有する場合には、化粧シート１０の耐光性を向上させることができる。紫外線吸収剤は公知のものでよく、例えば、ベンゾフェノン系紫外線吸収剤、ベンゾトリアゾール系紫外線吸収剤、シアノアクリレート系紫外線吸収剤、ホルムアジン系紫外線吸収剤、オキザニリド系紫外線吸収剤等を使用できる。
【００３１】
また、フッ素系樹脂製フィルム２が着色剤を含有する場合には、その意匠性を向上させることができる。着色剤としては白色顔料が好適であり、酸化チタン、炭酸カルシウム等を例示できる。
【００３２】
また、フッ素系樹脂製フィルム２が抗菌剤又は防黴剤を含有する場合には、微生物の増殖を防ぐことができる。このため、化粧シート１０を張り替えることなく長期間使用する場合であっても、その表面を衛生的に保つことができる。
【００３３】
抗菌剤又は防黴剤は周知のものであよく、有機系の抗菌剤や防黴剤を使用することができる。例えば、メチレンビスチオシアネート等のアルキレンビスチオシアネート系抗菌剤、５−クロロ−２−メチル−４−イソチアゾリン−３−オン等のイソチアゾリン系抗菌剤、Ｎ−メチルジチオカルバミン酸塩等のジチオカーバメイト系抗菌剤等である。
【００３４】
また、抗菌剤又は防黴剤として、周知の無機系の抗菌剤や防黴剤を使用することもできる。例えば、抗菌性金属イオンを有する燐酸系化合物、あるいは、これら抗菌性金属イオンを担持するゼオライト粉末等である。なお、抗菌性金属イオンとしては、銅イオン、銀イオン等を挙げることができる。
【００３５】
このフッ素系樹脂製フィルム２は、これを構成する各種成分を配合して溶融し、押出金型の吐出口から押し出す方法（押出成形法）によって製造することができる。また、フッ素系重合体としてＰＶＤＦ又はＰＶＦを使用する場合には溶液キャスト塗工法で製造することも可能である。すなわち、この溶液キャスト塗工法で製造する場合には、まず、その成分を溶剤中に溶解又は分散して塗布液とし、この塗布液を剥離性のベース上に塗布する。次に、乾燥炉内部で前記重合体を溶融してフィルム化すると共に溶剤を気化させる。最後に、製膜されたフィルムを前記剥離性ベースから剥離することにより、フッ素系樹脂製フィルム２を製造することができる。
【００３６】
このフッ素系樹脂製フィルム２には、エンボス加工によってその表面に凹凸を形成することができる。この凹凸は、ひとつには化粧シート１０の装飾性を高めるものである。例えば、フッ素系樹脂製フィルム２に白色顔料を配合すると共に、その表面に装飾用凹凸を設けることにより、印刷画像を形成することなく、十分な装飾性のある化粧シート１０とすることができる。また、別の目的として、ロータス効果を生じる５０μｍ以下の凹凸をフッ素系樹脂製フィルム２の表面に形成することにより液体のはじき性があがり、防汚性をさらに向上させた化粧シート１０とすることができる。
【００３７】
もちろん、化粧シート１０には、装飾用の印刷画像を施すこともできる。この印刷画像は、フッ素系樹脂製フィルム２に設けることが望ましい。化粧シート１０の表面、すなわち、フッ素系樹脂製フィルム２の表面であって、電磁波シールド層１とは反対側の面に設けることもできるが、耐摩耗性を確保するため、電磁波シールド層１側に配置することが望ましい。そして、この場合には、この印刷画像を透視できるように、フッ素系樹脂製フィルム２は透明であることが望ましい。印刷画像は任意の印刷方法によって形成することができるが、例えば、グラビア印刷法である。
【００３８】
次に、電磁波シールド層１とフッ素系樹脂製フィルム２とを接着する接着剤ａとしては、アクリル系接着剤、ゴム系接着剤、シリコーン系接着剤、ウレタン系接着剤、ポリエステル系接着剤等を使用することができる。中でも、アクリル系接着剤が好適である。厚みは１０μｍ以下でよい。通常５μｍ程度である。
【００３９】
この化粧シート１０は、裏面側、すなわち、電磁波シールド層１に接着剤層を設けて使用することができる。図２は、このように裏面側に接着剤層ｂを設けた化粧シート２０の例を示しており、この接着剤層ｂを有する他は化粧シート１０と同一である。
【００４０】
接着剤層ｂは任意の材質から成るものであってよい。加熱によって活性化して接着力を発揮する熱接着性接着剤、常温で接着力を発揮する粘着剤等を使用することができる。例えば、アクリル系接着剤、ゴム系接着剤、シリコーン系接着剤、ウレタン系接着剤、ポリエステル系接着剤等である。中でも、耐久性と接着性に優れるアクリル系粘着剤が好適である。
【００４１】
接着剤層ｂが常温で接着力を発揮する粘着剤で構成される場合には、この接着剤層ｂに剥離シートを接着して、その表面を保護しておくことが望ましい。剥離シートとしては、剥離シート基材に剥離剤を塗布したものを使用することができる。剥離シート基材としては、グラシン紙、コート紙、ラミネート紙等が使用できる。また、剥離剤としては、シリコーン系剥離剤を使用できる。剥離シートの厚みは３０〜２００μｍでよい。
【００４２】
次に、本発明の化粧シートは、電磁波シールド層１の両面にフッ素系樹脂層を設けて構成することもできる。図３は、電磁波シールド層１の両面にフッ素系樹脂製フィルム２を積層した化粧シート３０の例を示すもので、その他は化粧シート１０と同様である。
【００４３】
以上、フッ素系樹脂層としてフッ素系樹脂製フィルム２を使用した化粧シートの例を説明したが、本発明においては、フッ素系樹脂層としてフッ素系樹脂の塗布被膜を使用することもできる。この場合には、化粧シートは、電磁波シールド層とフッ素系樹脂層に加えて、前記塗布被膜を支持する基材フィルムを有することが望ましい。図４はこのような化粧シート４０の例を示すもので、フッ素系樹脂の塗布被膜（フッ素系樹脂被膜）２’は基材フィルム３に塗布形成されており、この基材フィルム３が接着剤層ａを介して電磁波シールド層１に積層されている。
【００４４】
基材フィルム３は任意のプラスチックフィルムであってよい。例えば、ポリエチレンフィルム、ポリプロピレンフィルム、ポリエステルフィルム、ポリアミドフィルム等である。また、この基材フィルム３には、紫外線吸収剤や着色剤を配合することもできる。また、この基材フィルム３をエンボスして、装飾用凹凸を設けることもできる。また、そのいずれかの面に装飾用印刷画像を施すことも可能である。
【００４５】
次に、フッ素系樹脂被膜２’は、フッ素系重合体を主成分とするフッ素系組成物を基材フィルム３の上に塗布して形成することができる。このフッ素系組成物の主成分は、前記フッ素系樹脂製フィルム２と同様でよい。すなわち、フッ素系モノマーの単独重合体あるいは共重合体である。また、このフッ素系組成物には、ハロゲン元素を含まない重合体が配合されていてもよいし、紫外線吸収剤、着色剤、あるいは抗菌剤又は防黴剤を含有していてもよい。
【００４６】
フッ素系組成物は任意の方法で基材フィルム３の上に塗布することができる。例えば、フッ素系樹脂被膜２’を構成する各種成分を溶剤に溶解又は分散して塗布することにより、フッ素系樹脂被膜２’を形成することが可能である。また、これら各種成分を配合して溶融し、押出金型の吐出口から基材フィルム３の上に押し出すことにより、フッ素系樹脂被膜２’を形成することも可能である。また、こうして基材フィルム３上に形成されたフッ素系樹脂被膜２’をエンボスして、その表面に装飾用凹凸を設けることもできる。
【符号の説明】
【００４７】
１０，２０，３０，４０：電磁波シールド性化粧シート
１：電磁波シールド層    ２：フッ素系樹脂製フィルム    ２’：フッ素系樹脂被膜    ３：基材フィルム
ａ，ｂ：接着剤層
【図１】
2017213743.tif 000003
【図２】
2017213743.tif 000004
【図３】
2017213743.tif 000005
【図４】
2017213743.tif 000006